(57)【要約】【課題】  高い臨界電流値を有する長尺Ｂｉ２２２３酸化物超電導線材を製造ために、熱処理において有効なＢｉ蒸気を発生する熱処理部材およびそれを用いたＢｉ２２２３酸化物超電導線材の製造方法を提供する。【解決手段】  熱処理によってガス化して消失する材料からなるバインダと、セラミック繊維と、Ｂｉを含む酸化物からなるＢｉ２２２３酸化物超電導線材の熱処理用セラミックシートと、前駆体Ｂｉ２２２３酸化物超電導線材を共に巻回し、熱処理することを特徴とするＢｉ２２２３酸化物超電導線材の製造方法である。【選択図】      図１
2009289502.tif 000002
【特許請求の範囲】
【請求項１】
Ｂｉ２２２３酸化物超電導線材の製造において、前駆体Ｂｉ２２２３酸化物超電導線材と共に巻回されて熱処理されるセラミックシートであって、前記熱処理中にガス化して消失するバインダと、セラミック繊維と、Ｂｉを含む酸化物とからなることを特徴とするセラミックシート。
【請求項２】
前記Ｂｉを含む酸化物はＢｉ２Ａｌ４Ｏ９であることを特徴とする請求項１に記載のセラミックシート。
【請求項３】
前記セラミック繊維はアルミナ繊維であることを特徴とする請求項１または２に記載のセラミックシート。
【請求項４】
マグネシア粒子および／またはジルコニア粒子をさらに含むことを特徴とする請求項１ないし３のいずれか１つに記載のセラミックシート。
【請求項５】
請求項１ないし４のいずれか１つに記載のセラミックシートと、前駆体Ｂｉ２２２３酸化物超電導線材を共に巻回し、熱処理することを特徴とするＢｉ２２２３酸化物超電導線材の製造方法。
【請求項６】
請求項５に記載のＢｉ２２２３酸化物超電導線材の製造方法により製造された、Ｂｉ２２２３酸化物超電導線材。
【発明の詳細な説明】
【技術分野】
【０００１】
本発明は、超電導ケーブル、超電導コイル、超電導変圧器、超電導電力貯蔵装置等の超電導応用機器に用いられる（ＢｉＰｂ）２Ｓｒ２Ｃａ２Ｃｕ３Ｏ１０±δ（δは０．１程度の数：以下Ｂｉ２２２３とする）相を含むＢｉ２２２３酸化物超電導線材の製造に用いる熱処理用セラミックシートと、それを用いたＢｉ２２２３酸化物超電導線材の製造方法に関する。
【背景技術】
【０００２】
近年、酸化物の焼結体が高い臨界温度で超電導特性を示すことが報告され、この超電導体を利用して超電導技術の実用化が促進されている。Ｂｉ２２２３酸化物超電導線材は、比較的安価で入手できる液体窒素等の冷却下でも高い臨界電流値を示す有用な線材である。
【０００３】
このようなＢｉ２２２３酸化物超電導線材の製造方法は、たとえば特開２００１−１９５９３２号公報（特許文献１）に記載されている。具体的には、Ｂｉ、Ｐｂ、Ｓｒ、Ｃａ、Ｃｕを含む前駆体粉末を銀あるいは銀合金管に充填した後に、伸線加工して単芯材を形成する。その後に、単芯材を複数本束ねて銀あるいは銀合金管に挿入し、伸線加工して多芯構造の多芯材を形成する。その多芯材を圧延して、テープ状線材を形成する。続いて、テープ状線材の熱処理を行なう。この熱処理を行う際にテープ状線材と、セラミック繊維とセラミック粉末を含むセラミックシートを重ねて巻回し、パンケーキコイル状にして熱処理する。この熱処理によって前駆体粉末は目的とするＢｉ２２２３酸化物超電導体となる。ここでセラミックシートは、熱処理においてテープ状線材同士が融着することを防止するための緩衝材として用いられている。
【０００４】
Ｂｉ系酸化物超電導の性能向上の手法として、特開平５−３１９８２９号公報（特許文献２）には、Ｂｉ系超電導体を熱処理する際に、Ｂｉ２Ｏ３・Ａｌ２Ｏ３の混合粉末を炉内の酸化物超電導体とは別の場所に配置し熱処理する酸化物超電導体の製造方法が記載されている。これはＢｉ２Ｏ３・Ａｌ２Ｏ３の混合粉末からＢｉ蒸気を発生させ、超電導体からのＢｉ元素飛散を抑制し、超電導体の組成ずれを起こさせないことを目的としている。
【０００５】
【特許文献１】特開２００１−１９５９３２号公報
【特許文献２】特開平５−３１９８２９号公報
【発明の開示】
【発明が解決しようとする課題】
【０００６】
特許文献２に記載の技術は、被熱処理体の体積が小さく、炉の容積が小さい場合には有効である。つまり、狭い空間では比較的均一にＢｉ蒸気を存在させることが可能だからである。一方、１０００ｍ程度の長尺銀被覆Ｂｉ２２２３酸化物超電導線材を熱処理する場合、前記したようにパンケーキコイル状にされる。このパンケーキコイル状体は直径が２ｍ程度になる。さらに効率的な実製造においては、このパンケーキコイル状体を１０個程度重ねて熱処理する。このパンケーキコイル状体が重ねられた被熱処理体は熱処理冶具（線材を載せる皿）も含め、高さが１．０ｍ程度になる。つまり炉の内容積として直径２ｍ以上、高さ１．０ｍ以上の大きなものが必要となる。このような大きな炉中に均一にＢｉ蒸気を存在させることは従来の方法では困難であった。また線材はパンケーキコイル状に密に巻回されているため、線材間の隙間にＢｉ蒸気を供給することは難しい。特に複数段重ねられた高さ方向中段の線材ではＢｉ蒸気が行きわたりにくい。そこで本発明は長尺Ｂｉ２２２３酸化物超電導線材の熱処理において有効な、Ｂｉ蒸気発生熱処理部材およびそれを用いたＢｉ２２２３酸化物超電導線材の製造方法を提供する。
【課題を解決するための手段】
【０００７】
本発明は、Ｂｉ２２２３酸化物超電導線材の製造において、前駆体Ｂｉ２２２３酸化物超電導線材と共に巻回されて熱処理されるセラミックシートであって、前記熱処理中にガス化して消失するバインダと、セラミック繊維と、Ｂｉを含む酸化物とからなることを特徴とするセラミックシートである。
【０００８】
本発明において、前記Ｂｉを含む酸化物はＢｉ２Ａｌ４Ｏ９であることが好ましい。
【０００９】
本発明において、前記セラミック繊維はアルミナ繊維であることが好ましい。
【００１０】
本発明のセラミックシートにおいて、マグネシア粒子および／またはジルコニア粒子をさらに含むことが好ましい。
【００１１】
また本発明のＢｉ２２２３酸化物超電導線材の製造方法は、前記いずれかのセラミックシートと、前駆体Ｂｉ２２２３酸化物超電導線材を共に巻回し、熱処理することを特徴とするものである。
【００１２】
また本発明の酸化物超電導線材は、前記の製造方法により製造されたＢｉ２２２３酸化物超電導線材である。
【発明の効果】
【００１３】
Ｂｉ２２２３酸化物超電導線材の製造工程の一部である前駆体線材の熱処理において、本発明のセラミックシートを用いれば、熱処理時における組成ずれを防止し、高純度の超電導体を線材内に形成できる。それによって高い臨界電流値を有するＢｉ２２２３酸化物超電導線材を得ることができる。
【発明を実施するための最良の形態】
【００１４】
（実施の形態）
まず、本発明におけるセラミックシートについて説明する。本発明のセラミックシートは熱処理によってガス化し消失する材料からなるバインダと、セラミック繊維と、Ｂｉを含む酸化物からなるものである。熱処理によって消失する材料からなるバインダとは、有機系の糊化剤であり、具体的にはセルロース系接着剤、天然ゴム系接着剤である。このバインダ材はセラミック繊維、Ｂｉを含む酸化物だけでは、柔軟性のあるシート材を形成できないため、形状保持を目的として含有される。またこのバインダ材は線材熱処理中ガス化して消失し、熱処理後はパンケーキコイル状にされた線材間には残らない。
【００１５】
セラミック繊維とは、高温において安定な材質からなるもので、具体的にはアルミナ繊維、マグシネア繊維、炭素繊維等である。ここで「繊維」とは、厚さまたは直径に対する長さの比が５以上であるような形状を持つ材料である。このセラミック繊維は熱処理前後で変質せず、熱処理後も線材間の隙間に残存する。そのため、熱処理における線材間の融着を防ぐセパレーターの役目を果たす。よって、パンケーキコイル状に密に巻回された線材を熱処理後に容易に解きほぐすことができる。セラミック繊維の材質としては、特にアルミナが好ましい。アルミナは高温でより変質しにくく、銀との反応性も低いため、線材間の融着防止機能が高い。
【００１６】
前記セラミック繊維を主としたセラミックシートにマグネシア粒子および／またはジルコニア粒子を混在させてもよい。ここで「粒子」とは、厚さまたは直径に対する長さの比が１〜２であるような形状を持つ材料である。前記セラミック繊維は銀被覆と化学的反応は起こさないが、その形状から銀被覆に突き刺さり熱処理後に銀被覆表面に残り易い。セラミック繊維が銀被覆表面に残った線材は、半田の付きが悪くなることや、銀被覆表面の抵抗が高くなるので好ましくない。銀被覆表面に残存しにくいといった点からは、「粒子」形状の方が好ましい。しかしながら、粒子形状のセラミックだけではバインダ消失後、シート形状を維持することが困難であり、線材間から抜け落ちやすい。そのため熱処理時に線材間の融着が起こりやすい。そこで融着防止材料としてセラミック繊維を主として用い、補助材としてセラミック粒子を混合させると効果的である。実験の結果から、アルミナ繊維とマグネシア粒子、アルミナ繊維とジルコニア粒子あるいはアルミナ繊維とマグネシア粒子とジルコニア粒子の組み合わせが、熱処理中および熱処理後もシート形状を維持しやすく、線材に付着しにくいことがわかった。以上は、熱処理時における線材間の融着を防止する成分についてである。
【００１７】
本発明におけるＢｉ２２２３酸化物超電導線材の熱処理用セラミックシートは、Ｂｉを含む酸化物をさらなる構成要素とする。Ｂｉ２２２３酸化物超電導体を構成する元素のひとつであるＢｉは揮発性が高く、熱処理中飛散する可能性がある。Ｂｉ２２２３酸化物超電導線材は超電導体が銀被覆され、密閉された構造になっているが、少ないながらもＢｉ元素の抜けが生じる。それは線材を熱処理すると、銀が結晶化し肥大化する。この肥大化にともなって、銀の結晶粒界に隙間ができる。特に三つの結晶が接触する点（三重点）には大きな隙間ができやすい。この隙間を通って、銀被覆中の超電導部分からＢｉ元素が揮発する。このようなＢｉ元素の揮発が起こると、仕込みの元素比からずれが生じ、Ｃａ−Ｓｒ−Ｃｕ−Ｏ、Ｃａ−Ｓｒ−Ｐｂ−Ｏ等の非超電導相が生成して、目的とするＢｉ２２２３超電導相が充分形成されない。そこで、本発明のＢｉを含む酸化物を構成要素とするセラミックシートは、線材からのＢｉ元素の揮発を抑えるため、熱処理時に超電導体とは異なるＢｉ蒸気の発生要素を炉中に配置するといった原理に基づくものである。
【００１８】
前記したように、被熱処理体の体積が小さく、炉の容積が小さい場合には特許文献２に記載されているように、Ｂｉ蒸気発生源を炉内の酸化物超電導体とは別の場所に配置し熱処理しても、狭い空間であるため比較的均一にＢｉ蒸気を存在させることが可能である。また特許文献２では、長さ２５ｍｍの短尺材が対象とされており、大きな面が空間にさらされるよう載置している。このような場合、被熱処理体の全体がほぼ均一にＢｉ蒸気と接する。
【００１９】
本発明が対象とする被熱処理体は１００ｍ程度から１０００ｍを越える長尺線材である。前記したように。このような長尺材は大型のパンケーキコイル状にされ、複数段重ねて熱処理される。このような状態の被熱処理体において、線材間の隙間も含めた全体に対し、均一にＢｉ蒸気を供給する方法は存在しなかった。そこで本発明は、前記したセラミックシートにＢｉ蒸気発生源の役割をもたせたものである。セラミックシートは、Ｂｉ２２２３酸化物超電導線材と共に巻回され、熱処理される。そのためＢｉ蒸気発生源は、パンケーキコイル状にされた線材のどの位置にも同じ濃度で存在することになる。つまり、均一にＢｉ蒸気を供給することができる。
【００２０】
Ｂｉ蒸気を発生させる材料としては、Ｂｉを含む酸化物が採用される。具体的には、Ｂｉ２Ｏ３、Ｂｉ２Ａｌ４Ｏ９、Ｂｉ２２２３超電導体の前駆体粉末（Ｂｉ、Ｐｂ、Ｓｒ、Ｃａ、Ｃｕ、Ｏで構成されているが、Ｂｉ２２２３超電導体にはなっていない状態）があげられるが、Ｂｉ２２２３酸化物超電導線材の熱処理温度（８３０℃程度）以下で蒸気を発生するＢｉを含む酸化物であれば充分である。前記例示された材料中、Ｂｉ２Ａｌ４Ｏ９は特に好ましい。この化合物は融点が１０７０℃であり、８３０℃程度の温度では部分溶融する等の大きな状態変化を伴わず、固相状態のままＢｉ蒸気を発生する物質である。大きな状態変化を伴わないので、線材に対するＢｉ蒸気供給以外の他の影響がほとんど無い。以上が本発明におけるＢｉ２２２３酸化物超電導線材の熱処理用セラミックシートを構成する材料の説明である。
【００２１】
以下、本発明のセラミックシートの製法について説明する。平均直径２〜３μｍ、平均長さ１００μｍ〜２００μｍのアルミナ繊維、平均粒径が約１μｍのマグネシア粒子またはジルコニア粒子、Ｂｉを含む酸化物として平均粒径が約１μｍのＢｉ２Ａｌ４Ｏ９およびセルロース系のバインダを混合し、漉き込んでシート状の所望な形状に加工する。Ｂｉ２２２３酸化物超電導線材と共に巻回するためには、厚さ０．２ｍｍ〜０．５ｍｍ、幅４．５〜５ｍｍ、長さは超電導線材に揃えたテープ状体とする。
【００２２】
セラミックシートは、約２０〜５０重量％のバインダ、約５０〜７０重量％セラミック材料（アルミナ繊維、およびマグネシア粒子またはジルコニア粒子を足したもの）、約２〜１０重量％Ｂｉ２Ａｌ４Ｏ９の含有比率をもつものが好適である。
【００２３】
バインダが２０重量％以下では、セラミック材料の割合が多くなりすぎ、柔軟性のあるシート材を形成できない。また５０重量％を超えるとセラミック材料の割合が少なくなりすぎ、線材間の融着防止機能が低下する。
【００２４】
Ｂｉを含む酸化物（Ｂｉ２Ａｌ４Ｏ９）の含有量が１０重量％を超えるとそれ自体の焼結によって、線材間の融着を引き起こす可能性がある。下限値は被熱処理されるＢｉ２２２３酸化物超電導線材の銀被覆厚さに依存する。銀被覆が厚くＢｉ元素が比較的抜けにくい線材を熱処理する場合は２重量％以上含まれていれば充分である。
【００２５】
アルミナ繊維と、マグネシア粒子またはジルコニア粒子の比率は、重量比率で３対１〜９対１が好適である。この範囲で配合すると、線材間の融着を防止が確実に行え、熱処理中および熱処理後もシート形状を維持しやすく、アルミナ繊維、マグネシア粒子、ジルコニア粒子が線材に付着しにくい。
【００２６】
以上のようにして得られる、セラミックシートを用いてＢｉ２２２３酸化物超電導線材を熱処理する。以下に、本発明のＢｉ２２２３酸化物超電導線材の製造方法を説明する。
【００２７】
Ｂｉ２２２３酸化物超電導体の前駆体粉末を銀あるいは銀合金に充填する。この前駆体粉末は、たとえば（Ｂｉ，Ｐｂ）２Ｓｒ２Ｃａ１Ｃｕ２Ｏ８±δ（δは０．１に近い数：以下（Ｂｉ，Ｐｂ）２２１２と呼ぶ）相やＢｉ２Ｓｒ２Ｃａ１Ｃｕ２Ｏ８±δ（δは０．１に近い数：以下Ｂｉ２２１２と呼ぶ）相を主相とし、アルカリ土類酸化物（例えば、（Ｃａ，Ｓｒ）ＣｕＯ２、（Ｃａ，Ｓｒ）２ＣｕＯ３、（Ｃａ，Ｓｒ）１４Ｃｕ２４Ｏ４１等）、Ｐｂ酸化物（例えば、Ｃａ２ＰｂＯ４、（Ｂｉ，Ｐｂ）３Ｓｒ２Ｃａ２Ｃｕ１Ｏｚ）等の非超電導相を含む材質より構成されている。前駆体粉末が充填された銀パイプを伸線し単芯素線とする。得られた単芯素線を複数本に切断し、別の銀あるいは銀合金パイプに挿入、集合し多芯母線とする。多芯母線を直径１ｍｍ程度まで伸線し多芯線とする。この多芯線を幅４．０ｍｍ程度、厚さ０．２５ｍｍ程度になるよう圧延（１次圧延）しテープ材とする。この１次圧延後のテープ材が前駆体Ｂｉ２２２３酸化物超電導線材である（以下、前駆体線材とする）。得られた前駆体線材を例えば大気中、８３０〜８５０℃の温度で１０〜５０時間熱処理（１次熱処理）し、目的とする（ＢｉＰｂ）２Ｓｒ２Ｃａ２Ｃｕ３Ｏ１０±δ（Ｂｉ２２２３相）が形成される。１次熱処理されたテープ材は、厚さが０．２３ｍｍ程度になるよう再圧延（２次圧延）される。この再圧延されたテープ材も前駆体線材である。再圧延されたテープ材は例えば大気圧下、または１〜５０ＭＰａの加圧雰囲気において８３０〜８５０℃の温度で１０〜５０時間熱処理（２次熱処理）が施される。この２次熱処理では、１次熱処理で形成したＢｉ２２２３相同士を強固に結合させる。こうして最終的なＢｉ２２２３酸化物超電導線材が得られる。前記１次熱処理、２次熱処理において本発明のセラミックシートを用いる。
【００２８】
図１は、前駆体線材を熱処理する際にパンケーキコイル状にした状態を模式的に表した斜視図である。図２は図１中のＡＡ’断面図である。超電導テープ材１１間にセラミックシート１２が配置されるよう重ね合わされ、巻き枠１３の周りにパンケーキコイル状に巻回される。パンケーキコイル状体１０は、熱処理用冶具１４に載せられる。これらパンケーキコイル状体１０と熱処理用冶具１４のセットを複数段重ねて炉中に入れ熱処理する。この方式は前記1次熱処理、２次熱処理とも同様に採用される。
【００２９】
熱処理工程において、バインダはガス化して線材間から消失する。セラミック繊維、セラミック粒子は変質せずそのまま線材間に残留する。これらは機械的に線材にはさまれ、線材間に保持されている状態であり、熱処理後線材をパンケーキコイル状体から解体する過程において、軽く拭き取るだけで線材から除去できる。Ｂｉを含む酸化物は、８００℃程度からＢｉ蒸気を発生し始める。線材と共に巻回していることから、線材の全ての位置に対し均等にＢｉ蒸気供給源を配置していることになり、線材全ての部分に同じ量のＢｉ蒸気が供給される。Ｂｉを含む酸化物は、熱処理中にセラミック繊維、セラミック粒子と焼結しそれらに付着した形態となり、解体時にセラミック繊維、セラミック粒子と共に線材から乖離される。
【００３０】
上記のようにして、本発明のＢｉ２２２３酸化物超電導線材の熱処理用セラミックシートを用いて熱処理を施すことにより、パンケーキコイル状に巻回された長尺材に対し、均一にＢｉ蒸気を供給することができる。その結果、全長にわたって組成ずれを起こすことなく高純度化された超電導組織が実現でき、高い臨界電流値を有する超電導線材を得ることができる。
【実施例】
【００３１】
以下、実施例に基づき、本発明をさらに具体的に説明する。
【００３２】
（セラミックシートの作製）
平均直径２〜３μｍ、平均長さ１００μｍ〜２００μｍのアルミナ繊維４５重量％、平均粒径が約１μｍのマグネシア粉末１０重量％、平均粒径が約１μｍのＢｉ２Ａｌ４Ｏ９５重量％およびセルロース系のバインダ４０重量％を混合し、漉き込んでシート状体を得る。シート状体は厚み０．３ｍｍ、幅５０ｃｍ、長さ５０ｍの形状を有する。このシート材を幅５ｍｍとなるように切断する。長さ５０ｍのテープ状シート材を、セルロース系バインダを接着剤として用い２０本接続し、長さ１０００ｍのテープ状セラミックシート（実施例）とする。
【００３３】
同様な方法で、Ｂｉ２Ａｌ４Ｏ９を含まないセラミックシート（比較例）を作製する。配合比率は、アルミナ繊維５０重量％、マグネシア粉末１０重量％、およびセルロース系のバインダ４０重量％とする。
【００３４】
（前駆体線材の作製）
原料粉末（Ｂｉ２Ｏ３、ＰｂＯ、ＳｒＣＯ３、ＣａＣＯ３、ＣｕＯ）をＢｉ：Ｐｂ：Ｓｒ：Ｃａ：Ｃｕ＝１．７：０．３：１．９：２．０：３．０の比率で混合し、大気中で７００℃×８時間の熱処理、粉砕、８００℃×１０時間の熱処理、粉砕、８２０℃×４時間の熱処理、粉砕の処理を施し前駆体粉末を得る。また、５種類の原料粉末が溶解した硝酸水溶液を、加熱された炉内に噴射することにより、金属硝酸塩水溶液の粒子の水分が蒸発し、硝酸塩の熱分解、そして金属酸化物同士の反応、合成を瞬時に起こさせる噴霧熱分解法で前駆体粉末を作製することもできる。こうして作製された前駆体粉末は、Ｂｉ２２１２相が主体となった粉末である。
【００３５】
上記により作製された前駆体粉末を外径３６ｍｍ、内径３３ｍｍの銀パイプに充填し、直径３．５ｍｍまで伸線して単芯線を作製する。この単芯線を５５本束ねて外径３６ｍｍ、内径３３ｍｍの銀パイプに挿入し、直径１．５ｍｍまで伸線し、多芯（５５芯）線材を得る。この多芯線を圧延し、幅約４ｍｍ、厚み０．２５ｍｍ、長さ約１２００ｍのテープ状線材に加工する（１次圧延）。最外層の銀被覆の厚さは約５０μｍである。このテープ状前駆体線材を４本用意する。
【００３６】
（１次熱処理）
得られたテープ状前駆体線材をそれぞれ１０００ｍに切断し、そのうち２本を図１に示されるようにＢｉ２Ａｌ４Ｏ９を含むセラミックシート（実施例）と共に巻回し、約直径２ｍのパンケーキコイル状として、熱処理冶具上に配置する。残り２本はＢｉ２Ａｌ４Ｏ９を含まないセラミックシート（比較例）と共に巻回する。そのうち１本には、熱処理冶具中央（巻枠内）にＢｉ蒸気供給源として、５００ｇのＢｉ２Ａｌ４Ｏ９粉末を配置する。整理すると以下の３種の組み合わせとなっている。Ｂｉ２Ａｌ４Ｏ９を含むセラミックシートと共に巻回されたテープ状前駆体線材（２本：実施例１、２）、Ｂｉ２Ａｌ４Ｏ９を含まないセラミックシートと共に巻回されたテープ状前駆体線材（比較例１）、Ｂｉ２Ａｌ４Ｏ９を含まないセラミックシートと共に巻回されたテープ状前駆体線材と単体のＢｉ２Ａｌ４Ｏ９粉末（比較例２）。これら４本を別々の炉で熱処理する。条件的にはいずれも同じであり、８３０℃で２０時間、酸素分圧が８ｋＰａで大気圧下の条件で熱処理を行う。
【００３７】
（１次熱処理後の臨界電流値測定）
熱処理されたテープ状線材を、付着物を拭き取りながら解体する。解体されたテープ状線材の臨界電流値を測定する。実施例１と２は同じものなのでこれらに関しては実施例１のみを測定する。巻き始め（内側：０ｍ地点）の位置、中央位置（５００ｍ地点）、巻き終わり（外側：１０００ｍ地点）の位置の３点において、それぞれ１ｍの長さの臨界電流値を測定する。臨界電流値は、温度が７７Ｋで、自己磁場中において測定する。臨界電流値は、１０−６Ｖ／ｃｍの電界が発生したときの通電電流値とする。その結果を表１に示す。
【００３８】
（２次熱処理）
臨界電流値測定後、厚みが０．２３ｍｍとなるよう再度圧延工程（２次圧延）を施す。圧延されたテープ状線材のうち、実施例１、比較例１、比較例２は１次熱処理と同じ条件でパンケーキコイル状に巻回される。すなわち、実施例１はＢｉ２Ａｌ４Ｏ９を含むセラミックシートと共に巻回する。比較例１はＢｉ２Ａｌ４Ｏ９を含まないセラミックシートと共に巻回する。比較例２はＢｉ２Ａｌ４Ｏ９を含まないセラミックシートと共に巻回され、単体のＢｉ２Ａｌ４Ｏ９粉末を配置する。実施例２は、この２次熱処理においてＢｉ２Ａｌ４Ｏ９を含まないセラミックシートと共に巻回する。巻き方は１次熱処理と同じになるよう、０ｍ地点が内側とされている。これら４組のテープ状線材に対し、同じ条件８３０℃で５０時間、酸素分圧が８ｋＰａ、全圧３０ＭＰａで別々に熱処理する。
【００３９】
（２次熱処理後の臨界電流値測定）
２次熱処理されたテープ状線材を、付着物を拭き取りながら解体する。解体されたテープ状線材の臨界電流値を1次熱処理後と同様に測定する。その結果を表１に示す。
【００４０】
【表１】
2009289502.tif 000003
【００４１】
表１の結果を分析する。まず１次熱処理後の線材において、どのような形であれＢｉ蒸気の発生源と共存させた線材（実施例１、比較例２）では、最大臨界電流値が１００Ａを超えている。これから、炉中にＢｉ蒸気発生源が存在していることが臨界電流値の向上に効果があることがわかる。但し、ばらつきといった観点においては、単体のＢｉ２Ａｌ４Ｏ９粉末が配置された比較例２では、最大値、最小値の差が２０Ａ以上ありばらつきが大きい。本発明のセラミックシートを用いれば、１次熱処理だけでも１００Ａ以上の臨界電流値を均一に有する長尺Ｂｉ２２２３酸化物超電導線材が得られる。
【００４２】
２次熱処理後の線材においても、本発明のセラミックシートを用いて熱処理された実施例１が、均一で最も高い臨界電流値を有している。但し、２次熱処理では、本発明のセラミックシートを用いない実施例２でも、ほぼ同等な性能が得られている。これは１次熱処理時、すなわち前駆体粉末からＢｉ２２２３相を発生させる段階で超電導部分からＢｉ元素の揮発が大きく、２次熱処理（Ｂｉ２２２３相同士を強固に結合させる処理）では、Ｂｉ元素の揮発が小さいことに起因すると考えられる。よって１次熱処理でＢｉ元素の揮発を抑え込めば、高い臨界電流値が均一に得られることを示唆している。よって、少なくとも１次熱処理時に本発明のセラミックシートを用いればよいと言える。
【００４３】
今回開示された実施の形態および実施例は全ての点で例示であって制限的なものではないと考えられるべきである。本発明の範囲は、上記した説明でなく特許請求の範囲によって示され、特許請求の範囲と均等の意味および範囲内のすべての変更が含まれることが意図される。
【図面の簡単な説明】
【００４４】
【図１】前駆体線材を熱処理する際にパンケーキコイル状にした状態を模式的に表した斜視図である。
【図２】図１中のＡＡ’断面図である。
【符号の説明】
【００４５】
１０  パンケーキコイル状体
１１  超電導テープ材
１２  セラミックシート
１３  巻き枠
１４  熱処理用冶具
【図１】
2009289502.tif 000004
【図２】
2009289502.tif 000005